АСФАЛЬТОВАЯ КОМПОЗИЦИЯ, СОДЕРЖАЩАЯ ВТОРИЧНО ИСПОЛЬЗУЕМЫЙ АСФАЛЬТ (ВАРИАНТЫ), ВОССТАНОВЛЕННОЕ СВЯЗУЮЩЕЕ (ВАРИАНТЫ), СПОСОБ ВОССТАНОВЛЕНИЯ (ВАРИАНТЫ) И МОЩЕНАЯ ПОВЕРХНОСТЬ (ВАРИАНТЫ)

1. Асфальтовая композиция, содержащая вторично используемый асфальт и восстанавливающий агент с функциональными группами сложного эфира, в которой вторично используемый асфальт включает наполнитель и окисленное асфальтовое связующее, и в которой восстанавливающий агент присутствует в количестве, эффективном для снижения температуры начала стеклования окисленного асфальтового связующего по меньшей мере на 5°С по сравнению с температурой начала стеклования окисленного асфальтового связующего без восстанавливающего агента.
2. Композиция по п.1, дополнительно содержащая от 1 до 99 мас.% нового связующего в расчете на объединенное количество нового связующего и окисленного асфальтового связующего.
3. Композиция по п.1, содержащая от 0,1 до 15 мас.% восстанавливающего агента в расчете на объединенное количество окисленного асфальтового связующего и восстанавливающего агента.
1
18
8
20
4. Композиция по п.1, в которой восстанавливающий агент получен из C-C моноатомного, двухатомного или трехатомного спирта и C-C жирной кислоты или ее димерной кислоты.
5. Композиция по п.1, в которой восстанавливающий агент присутствует в количестве, эффективном для снижения температуры начала стеклования окисленного асфальтового связующего по меньшей мере на 10°С.
6. Композиция по п.1, в которой восстанавливающий агент присутствует в количестве, эффективном для сужения температурного диапазона стеклования окисленного асфальтового связующего по меньшей мере на 5°С по сравнению с диапазоном температуры стеклования без восстанавливающего агента.
7. Композиция по п.1, в которой восстанавливающий агент выбирают из группы, состоящей из таллата триметилолпропана, Мономератов этиленгликоля, Мономератов неопентилгликоля, 2-этилгексил-Мономератов и Мономератов глицерина.
8. Композиция по п.1, в которой восстанавливающий агент представляет собой сложный эфир, полученный из жирной кислоты таллового масла, Мономерной кислоты, димерных кислот, стеариновой кислоты, изостеариновой кислоты, 12-гидроксистеариновой кислоты, рицинолевой кислоты, азелаиновой кислоты, каприловой кислоты или бензойной кислоты.
9. Восстановленное связующее, пригодное для использования с вторично используемым асфальтом, включающее:
(a) окисленное асфальтовое связующее; и
(b) от 0,1 до 15 мас.% восстанавливающего агента с функциональными группами сложного эфира, в расчете на объединенное количество окисленного асфальтового связующего и восстанавливающего агента;
в котором восстанавливающий агент присутствует в количестве, эффективном для снижения температуры начала стеклования окисленного асфальтового связующего по меньшей мере на 5°С по сравнению с температурой начала стеклования окисленного асфальтового связующего без восстанавливающего агента.
10. Связующее по п.9, дополнительно включающее от 1 до 99 мас.% нового связующего в расчете на объединенное количество нового связующего и окисленного асфальтового связующего.
11. Связующее по п.9, включающее от 0,5 до 10 мас.% восстанавливающего агента.
1
18
8
20
12. Связующее по п.9, в котором восстанавливающий агент получен из C-C одноатомного, двухатомного или трехатомного спирта и С-С жирной кислоты или ее димерной кислоты.
13. Способ, включающий объединение вторично используемого асфальта с восстанавливающим агентом с функциональными группами сложного эфира, в котором вторично используемый асфальт содержит наполнитель и окисленное асфальтовое связующее и в котором восстанавливающий агент используют в количестве, эффективном для снижения температуры начала стеклования окисленного асфальтового связующего по меньшей мере на 5°С по сравнению с температурой начала стеклования окисленного асфальтового связующего без восстанавливающего агента.
14. Способ по п.13, в котором вторично используемый асфальт, восстанавливающий агент или их смесь объединяют с 1-99 мас.% нового связующего в расчете на объединенное количество нового связующего и окисленного асфальтового связующего.
15. Способ по п.13, в котором вторично используемый асфальт, восстанавливающий агент или их смесь объединяют с 30-70 мас.% нового связующего в расчете на объединенное количество нового связующего и окисленного асфальтового связующего.
16. Способ по п.13, в котором используют от 0,1 до 15 мас.% восстанавливающего агента в расчете на объединенное количество окисленного асфальтового связующего и восстанавливающего агента.
17. Способ по п.13, в котором восстанавливающий агент используют в количестве, эффективном для снижения температуры начала стеклования окисленного асфальтового связующего по меньшей мере на 10°С.
18. Способ по п.13, в котором восстанавливающий агент используют в количестве, эффективном для сужения температурного диапазона стеклования окисленного асфальтового связующего по меньшей мере на 5°С.
19. Способ по п.13, в котором восстанавливающий агент выбирают из группы, состоящей из таллатов триметилолпропана, Мономератов этиленгликоля, Мономератов неопентилгликоля, 2-этилгексил-Мономератов и Мономератов глицерина.
20. Способ, включающий объединение композиции связующего, содержащей окисленное асфальтовое связующее, с восстанавливающим агентом с функциональными группами сложного эфира, в котором восстанавливающий агент используют в количестве, эффективном для снижения температуры начала стеклования окисленного асфальтового связующего по меньшей мере на 5°С по сравнению с температурой начала стеклования окисленного асфальтового связующего без восстанавливающего агента.
21. Асфальтовая композиция, содержащая от 0,01 до 10 мас.% эфира канифоли и по меньшей мере 15 мас.% вторично используемого асфальта, где эфир канифоли представляет собой продукт реакции канифоли таллового масла или таллового масла и многоатомного спирта, выбранного из группы, состоящей из диэтиленгликоля, триэтиленгликоля, глицерина, пентаэритрита и их смесей.
22. Композиция по п.21, дополнительно содержащая связующее и/или наполнитель.
23. Композиция по п.21, в которой вторично используемый асфальт представляет собой вторично используемый материал асфальтового дорожного покрытия.
24. Способ, включающий восстановление вторично используемого асфальта путем смешивания вторично используемого асфальта с 0,01 - 10 мас.% эфира таллового масла, эфира канифоли или их смесей.
25. Способ по п.24, в котором эфир канифоли представляет собой продукт реакции канифоли таллового масла и многоатомного спирта, выбранного из группы, состоящей из диэтиленгликоля, триэтиленгликоля, глицерина, пентаэритрита и их смесей.
26. Асфальтовая композиция, содержащая:
(a) по меньшей мере 15 мас.% вторично используемого асфальта, содержащего окисленное связующее; и
(b) восстанавливающий агент с функциональными группами сложного эфира;
в которой восстанавливающий агент присутствует в количестве в диапазоне от 1 до 10 мас.% в расчете на объединенное количество окисленного связующего и восстанавливающего агента; и
в которой восстанавливающий агент и окисленное связующее образуют восстановленное связующее, имеющее температуру размягчения по методу «кольца и шара», по EN 1427, менее 60°С и величину пенетрации по EN 1426 более 20 дмм.
27. Композиция по п.26, дополнительно содержащая добавочный наполнитель и/или связующее.
28. Композиция по п.26, в которой восстанавливающий агент выбирают из группы, состоящей из таллатов триметилолпропана, Мономератов этиленгликоля, Мономератов неопентилгликоля, 2-этилгексил-Мономератов и Мономератов глицерина.
29. Композиция по п.26, в которой восстанавливающий агент содержит эфир канифоли, имеющий температуру размягчения, определенную по методу «кольца и шара», по EN 1427, менее 50°С.
30. Композиция по п.26, в которой восстанавливающий агент содержит эфир канифоли, смоляную кислоту или их смесь.
31. Композиция по п.30, в которой восстанавливающий агент дополнительно содержит эфир жирной кислоты, растительное масло или гудрон.
32. Композиция по п.30, в которой восстановленное связующее имеет пониженную термочувствительность по сравнению со сходным восстановленным связующим, приготовленным без смоляной кислоты, эфира канифоли или их смеси.
33. Композиция по п.26, в которой восстанавливающий агент снижает температуру, необходимую для смешивания, при вязкостях не выше 200 мПа·с, по меньшей мере на 5°С.
34. Композиция по п.26, в которой восстанавливающий агент снижает температуру, необходимую для уплотнения, при вязкостях не выше 3000 мПа·с, по меньшей мере на 5°С.
35. Восстановленное связующее, содержащее:
(a) окисленное связующее; и
(b) восстанавливающий агент с функциональными группами сложного эфира;
в котором восстанавливающий агент присутствует в количестве в диапазоне от 1 до 10% масс. в расчете на объединенные количества окисленного связующего и восстанавливающего агента; и
в котором восстановленное связующее имеет температуру размягчения по EN 1427, определенную по методу «кольца и шара», ниже 60°С и величину пенетрации по EN 1426 более 20 дмм.
2
36. Связующее по п.35, в котором дуктильность под нагрузкой, при проведении измерения по AASHTO Т-300, составляет 1,0 Дж/см при температуре в диапазоне от 15°С до 25°С.
37. Связующее по п.35, в котором восстанавливающий агент выбирают из группы, состоящей из таллатов триметилолпропана, Мономератов этиленгликоля, Мономератов неопентилгликоля, 2-этилгексил-Мономератов и Мономератов глицерина.
38. Связующее по п.35, которое проявляет стабильность, когда связующее подвергают кратковременному старению в ходе проведения теста с выдержкой в печи прокатанной тонкой пленки по EN 12607-1 и долговременному старению в ходе проведения теста с выдержкой в емкости для старения под давлением по EN 14769.
39. Мощеная поверхность, включающая асфальтовую композицию по п.1.
40. Мощеная поверхность, включающая связующее по п.9.
41. Мощеная поверхность, включающая асфальтовую композицию по п.21.
42. Мощеная поверхность, включающая асфальтовую композицию по п.26.
43. Мощеная поверхность, включающая связующее по п.35.